(57)【特許請求の範囲】
【請求項１】
(a)ポリ塩化ビニル製防水シート層、(b)その上に形成される溶液型ウレタン系接着剤層、更に(c)その上に形成される湿気硬化型ウレタン溶液接着剤層、更に(d)その上に重合性不飽和単量体を含有する樹脂組成物を塗布硬化させた防水材層からなることを特徴とする複合防水構造体。
【請求項２】
ポリ塩化ビニル製防水シート層(a)は、ＪＩＳＡ６００８に適合する防水シートであることを特徴とする請求項１記載の複合防水構造体。
【請求項３】
溶液型ウレタン系接着剤(b)が、溶液型ウレタン（Ａ）と架橋剤（Ｂ）とからなり、溶液型ウレタン（Ａ）は分子内に水酸基を２個以上含有する水酸基含有化合物と有機ポリイソシアネートとの組み合わせでＮＣＯ／ＯＨ当量比が１．１〜０．９で反応より得られた有機溶剤を含む溶液からなるもので、架橋剤（Ｂ）は短鎖ポリオールと有機ポリイソシアネートの組み合わせでＮＣＯ／ＯＨ当量比が１．９〜２．１で反応させて得られた有機溶剤を含む溶液からなるものであることを特徴とする請求項１記載の複合防水構造体。
【請求項４】
(c)湿気硬化型ウレタン溶液接着剤がポリオール成分に主としてポリエーテルポリオールを使用し、有機ポリイソシアネートとの組み合わせで得られる溶剤含有のウレタンプレポリマー溶液であることを特徴とする請求項１記載の複合防水構造体。
【請求項５】
(d)重合性不飽和単量体を含有する樹脂組成物の硬化層は不飽和基を有する樹脂と重合性不飽和単量体を含有する液体樹脂混合物をレドックス重合反応により硬化させてなることを特徴とする請求項１記載の複合防水構造体。
【請求項６】
土木建築構築物の基盤に既に施工されたポリ塩化ビニル製防水シート層もしくは新規に施工されたポリ塩化ビニル製防水シート層上に溶液型ウレタン系接着剤を塗布し、更にその上に湿気硬化型ウレタン溶液接着剤層、更にその上に重合性不飽和単量体を含有する樹脂組成物を防水材層として塗布硬化させてなることを特徴とする複合防水構造体の施工方法。
【発明の詳細な説明】
【０００１】
【産業上の利用分野】
本発明は、土木建築構築物の屋根防水を行うにあたり、既に施工もしくは新規な塩化ビニル製防水シート（以下ＰＶＣシートと略記）層上に溶液型ウレタン系接着剤を塗布し、更にその上に湿気硬化型ウレタン溶液接着剤層を介して、重合性不飽和単量体を含有する樹脂組成物（以下硬化性不飽和樹脂組成物と略記）を防水材層として塗布硬化させてなる複合防水構造体及びその施工方法に関するものである。
【０００２】
【従来の技術】
基盤上に防水性の膜を形成して屋根防水を行う、いわゆるメンブレン型屋根防水材には、▲１▼アスファルトを溶融塗布して防水膜を形成するアスファルト防水工法、▲２▼工場で生産されたゴム、合成樹脂からなるシートを貼りつけて行うシート防水工法、▲３▼ウレタン、ポリエステル、エポキシ樹脂を塗布して防水膜を形成させる塗膜防水工法が一般的によく知られており、この３つの防水工法でメンブレン防水９割以上を占めている。これらの防水に関する詳しい説明は、日本建築学会編の「建築工事標準仕様書・同解説８」等で行われている。
【０００３】
これらのメンブレン屋根防水材単体にはそれぞれの長所、短所があり、短所を補う防水工法及び新規防水材の研究がされており、またその要求が強く望まれている。
【０００４】
各種防水材の代表的な短所として、例えばアスファルト防水は熱工法のため危険性を伴う、下地のひび割れに弱い。シート防水は経年収縮が大きくシートとシートの継ぎ目が破損しやすく、施工の納まりが困難である。塗膜防水工法は、塗膜厚さの管理が難しく不均一になり易い、膜厚が薄いと下地亀裂に対して耐久性がない等が云われている。
【０００５】
これらの短所欠点を補う方法としてアスファルト防水とシート防水、シート防水と塗膜防水、塗膜防水とアスファルト防水等の組み合わせによる複合防水工法が近年盛んに研究、或いは実施されている。
【０００６】
従来ＰＶＣシート防水を単体で施工した後、経年によるＰＶＣの劣化でシート表面に亀裂や含有する可塑剤の消失と紫外線劣化によるＰＶＣシート特有の白化現象を生じ、美観を損なうと共に劣化が進行し、防水材の漏水等の防水層としての欠陥を生じていた。こうした場合、ＰＶＣシート防水層を全面撤去して新たな防水層施工をやり直すか、又はＰＶＣシート防水層の上にコンクリートかモルタルの新たな基盤を作り、更に、その上に防水層を形成する方法が採られてきた。これらの改修方法は、工期と施工費が膨大で建造物の施主にとって問題となるものであった。
【０００７】
また欠陥のＰＶＣシート防水層を取り除くことなく、その上に塗膜防水材を塗布する方法も試みられているが、ＰＶＣシートと塗膜防水材間の接着性が乏しく複合防水材としての信頼性に欠けることから種々の改良検討がされている。特に屋根防水層は、屋外の過酷な条件に曝され、夏季は７０℃位の高温多湿、冬季は零下の経年繰り返しに曝されるため、これらの繰り返し環境条件下でもＰＶＣシート防水層とウレタン塗膜防水材層間の接着強度が経年保たれる複合防水施工方法が要望されている。特開平８−２６０７０８号報はＰＶＣシートの上にウレタン塗膜防水を形成させる複合防水工法が紹介されているが、近年需要が著しく伸びているＦＲＰ防水をＰＶＣシート上に接着剤を介して直接塗布する複合防水工法は未だ提案されていない。特開平８−２６０７０８号報と同様な方法、即ちＰＶＣシート上に溶液型ウレタン系接着剤層を塗布してＦＲＰ防水材、または硬化性不飽和樹脂組成物を塗布すると硬化性不飽和樹脂組成物中に含まれる重合性単量体が溶剤となって溶液型ウレタン系接着剤層を溶かし硬化バランスを崩して堅固に接着した複合防水体が得られない。
【０００８】
【発明が解決しようとする課題】
本発明の目的は、ＰＶＣシートとＦＲＰ防水材、または硬化性不飽和樹脂組成物よりなる防水材の組み合わせの複合防水構造体及び施工方法における両層の接着性の改善にある。即ち、本発明の目的は、ＰＶＣシートの経年収縮により、シートとシートの継ぎ目が破壊し、その破壊部分から漏水するという最も大きな欠点を防止し、ＰＶＣシートと硬化性不飽和樹脂組成物よりなる防水材の両層を強固に接着する複合防水構造体及び施工方法にある。
【０００９】
【課題を解決するための手段】
本発明者らは、かかる課題を改良し、実用化するべく鋭意研究に取り組み本発明を完成するに至った。
【００１０】
即ち、本発明は、(a)ポリ塩化ビニル製防水シート層、(b)その上に形成される溶液型ウレタン系接着剤層、更に(c)その上に形成される湿気硬化型ウレタン溶液接着剤層、更に(d)その上に重合性不飽和単量体を含有する樹脂組成物を塗布硬化させた防水材層からなることを特徴とする複合防水構造体、好ましくはポリ塩化ビニル製防水シート層(a)は、ＪＩＳＡ６００８に適合する防水シートであること、好ましくは溶液型ウレタン系接着剤(b)が、溶液型ウレタン（Ａ）と架橋剤（Ｂ）の組み合わせよりなり、溶液型ウレタン（Ａ）は分子内に水酸基を２個以上含有する水酸基含有化合物類と有機ポリイソシアネートとの組み合わせでＮＣＯ／ＯＨ当量比が１．１〜０．９で反応より得られた有機溶剤を含む溶液からなるもので、架橋剤（Ｂ）とは短鎖ポリオールと有機ポリイソシアネートの組み合わせでＮＣＯ／ＯＨ当量比が１．９〜２．１で反応させて得られた有機溶剤を含む溶液からなるものであること、好ましくは湿気硬化型ウレタン溶液接着剤(c)がポリオール成分に主としてポリエーテルポリオールを使用し、有機ポリイソシアネートとの組み合わせで得られる溶剤含有のウレタンプレポリマー溶液であることを特徴とする複合防水構造体、好ましくは重合性不飽和単量体を含有する樹脂組成物(d)が不飽和基を有する樹脂と重合性不飽和単量体を含有する液体樹脂混合物をレドックス重合反応により硬化させてなる複合防水構造体、及び施工方法を提供するものである。
【００１１】
本発明のＰＶＣシート(a)は、ＪＩＳＡ６００８−１９９２「合成高分子ルーフィングシートの」に規定する均質シートに分類されている塩化ビニル樹脂系、及び複合シートに分類されている塩化ビニル樹脂系が使用できる。これらＰＶＣシートは、密着張り防水工法と金具固定の浮かし張り防水工法で施工される。密着張り用のＰＶＣシートは、通常厚さ２ｍｍ又は２．５ｍｍで歩行用仕上げに用いられれている。これらのシートは、好ましくは下地基盤のコンクリート、モルタルに２液型のエポキシ樹脂系またはニトリルゴム系の接着剤で接着固定される。シートとシートの接着は熱風溶接機で溶接される。
【００１２】
金具固定の防水工法は、ガラスメッシュ等の補強材をＰＶＣシートに挿入して強度が上げられたものが使用されている。シートの厚さは、通常１．３〜１．５ｍｍで下地の突起等からシートを守るために下地の上に厚さ３ｍｍ程度の発泡プラスチックシートを張り、その上にＰＶＣシートを張る。固定は通常金具でシート上から下地基盤に固定され、シートとシートとの接着は、熱風溶接機で溶接されるている。この金具固定の防水工法は、通常非歩行用として施工されている。
【００１３】
本発明の溶液型ウレタン系接着剤(b)とは、溶液型ウレタン（Ａ）と架橋剤（Ｂ）との組み合わせからなるものである。これらの混合割合は、好ましくは溶液型ウレタン１００重量部に対して、架橋剤（Ｂ）５〜２０重量部である。５重量部より少ないと高温高湿時の十分な接着性が得られないし、２０重量部より多いと発泡する為好ましくない。
【００１４】
架橋剤（Ｂ）の役割は、溶液型ウレタン（Ａ）の水酸基の残基及びウレタン結合に架橋剤（Ｂ）の遊離イソシアネート基が、ウレタン結合とアロファネート結合をするに足りる化学量論的に十分な量を配合する。
【００１５】
溶液型ウレタン（Ａ）とは、(イ)分子中に２〜３個の水酸基を含有する化合物、例えばポリエステルポリオール類或いはポリエーテルポリオール類と(ロ)有機ポリイソシアネートとを、ＮＣＯ／ＯＨ当量比が、好ましくは  １．１〜０．９で反応させて得られるウレタンポリマーを有機溶剤に溶解させた溶液型ウレタン樹脂である。溶液型ウレタン（Ａ）は、好ましくはポリエーテルポリオール類と有機ジイソシアネートの組み合わせで得られるもので、好ましくは樹脂固形分は５〜５０重量％、有機溶剤  ５０〜９５重量％からなるものがよい。
【００１６】
本発明に使用される水酸基含有化合物(イ)とは、例えばポリエーテルポリオール、ポリエステルポリオール、その他のポリオール及びこれらの混合ポリオールである。例えば、複合金属シアン化合物錯体を触媒として製造されたポリオールも含まれる。
【００１７】
ポリエーテルポリオールとしては、エチレングリコール、ジエチレングリコール、プロピレングリコール、ジプロピレングリコール、グリセリン、トリメチロールプロパン、グルコース、ソルビトール、シュークローズ等の多価アルコールの１種又は２種以上にプロピレンオキサイド、エチレンオキサイド、ブチレンオキサイド、スチレンオキサイド等の１種又は２種以上を付加して得られるポリオール及びポリオキシテトラメチレンポリオール等が挙げられる。
【００１８】
ポリエステルポリオールとしては、例えばエチレングリコール、プロピレングリコール、ブタンジオール、ペンタンジオール、ヘキサンジオール、シクロヘキサンジメタノール、グリセリン、トリメチロールプロパンあるいはその他の低分子ポリオールの１種又は２種以上とグルタル酸、アジピン酸、ピメリン酸、スベリン酸、セバシン酸、テレフタル酸、イソフタル酸、ダイマー酸、水添ダイマー酸あるいはその他の低分子ジカルボン酸やオリゴマー酸の１種又は２種以上との縮合重合体及びプロピオラクトン、カプロラクトン、バレロラクトン等の開環重合体等が挙げられる。
【００１９】
その他のポリオールとしては、例えばポリカーボネートポリオール、ポリブタジエンポリオール、水素添加されたポリブタジエンポリオール、アクリルポリオール等が挙げられる。又、エチレングリコール、ジエチレングリコール、プロピレングリコール、ジプロピレングリコール、ブタンジオール、ペンタンジオール、ヘキサンジオール、シクロヘキサンジメタノールグリセリン、トリメチロールプロパン、グルコース、ソルビトール、シュークロース等の低分子ポリオールも挙げられる。
【００２０】
有機ポリイソシアネート(ロ)としては、例えば２，４−トリレンジイソシアネート、２，６−トリレンジイソシアネート、ジフェニルメタンジイソシアネート、一部をカルボジイミド化されたジフェニルメタンジイソシアネート、ポリメチレンポリフェニルポリイソシアネート、トリジンジイソシアネート、ナフタレンジイソシアネート、フェニレンジイソシアネート、ヘキサメチレンジイソシアネート、イソホロンジイソシアネート、キシリレンジイソシアネート、水添キシリレンジイソシアネート、水添ジフェニルメタンジイソシアネート、シクロヘキサンジイソシアネート等の芳香族ジイソシアネート、脂肪族ジイソシアネート、脂環族ジイソシアネート１種又は２種以上の混合物が挙げられる。
【００２１】
架橋剤（Ｂ）とは、(I)短鎖ポリオールと前記有機ポリイソシアネート(ロ)との組み合わせで、好ましくはＮＣＯ／ＯＨ当量比が１．９〜２．１で反応させたウレタンプレポリマーを有機溶剤に溶解させたもので、好ましくは固形分５０〜９０重量％及び溶剤１０〜５０重量％の末端イソシアネート基含有ウレタンプレポリマー溶液である。
【００２２】
この短鎖ポリオール(I)とは、分子量５００以下のもので前記のポリエステルポリオール、ポリエーテルポリオールや、その原料のアルコール化合物が使用される。
【００２３】
溶液型ウレタン系接着剤(b)を構成する（Ａ）（Ｂ）に用いられる有機溶剤とは、ウレタン希釈或いは溶解に用いているトルエン、キシレン、酢酸エチル、メチルエチルケトン等の一般的な溶剤を用いることができる。
【００２４】
また溶液型ウレタン系接着剤(b)は、ＰＶＣシート上に刷毛、スプレーで塗布できる適当な粘度に有機溶剤で希釈調製して使用される。
【００２５】
溶液型ウレタン（Ａ）と架橋剤（Ｂ）とからなる溶液型ウレタン系接着剤溶液のＰＶＣシート上への塗布量は、ＰＶＣシートとウレタン塗膜防水材が接着するのに十分な量がよく、適度に希釈された（Ａ）、（Ｂ）の配合溶液を好ましくは１００ｇ〜５００ｇ／ｍ2塗布する。
【００２６】
ＰＶＣシート上に塗布された溶液型ウレタン系接着剤(b)溶液の乾燥時間は、常温下０．５〜３時間位であり、この溶液が乾燥した後、湿気硬化型ウレタン溶液接着剤層(c)が塗布され、乾燥時間は常温下０．５〜３時間位でありる。更にその上に硬化性不飽和樹脂組成物(d)を塗布硬化させた防水材層を形成させる。この時、接着剤として溶液型ウレタン（Ａ）のみを使用すると常態の条件下ではＰＶＣシートと塗膜防水材間の接着強度が保たれているが、高温多湿の条件下では簡単に剥離して用をなさない。また溶液型ウレタン系接着剤(b)溶液が乾燥した後、湿気硬化型ウレタン溶液接着剤層(c)を塗布せずに直接硬化性不飽和樹脂組成物(d)を塗布すると前述のように硬化性不飽和樹脂組成物中に含まれる重合性単量体の影響で十分に強度が出ていない溶液型ウレタン系接着剤層を破壊すると共に、硬化性不飽和樹脂組成物自体が硬化バランスを崩して正常に硬化しない場合がある。
【００２７】
本発明の(c)湿気硬化型ウレタン溶液接着剤は、好ましくは有機ポリイソシアネート成分とポリオール成分とを有機溶剤の存在下に反応してなるものである。これに使用するポリオール成分は、例えばポリカーボネートポリオール、ポリブタジエンポリオール、水素添加されたポリブタジエンポリオール、アクリルポリオール等が挙げられる。又、エチレングリコール、ジエチレングリコール、プロピレングリコール、ジプロピレングリコール、ブタンジオール、ペンタンジオール、ヘキサンジオール、シクロヘキサンジメタノールグリセリン、トリメチロールプロパン、グルコース、ソルビトール、シュークロース等の低分子ポリオールも挙げられる。
【００２８】
主として使用するポリエーテルポリオールとしては、エチレングリコール、ジエチレングリコール、プロピレングリコール、ジプロピレングリコール、グリセリン、トリメチロールプロパン、グルコース、ソルビトール、シュークローズ等の多価アルコールの１種又は２種以上にプロピレンオキサイド、エチレンオキサイド、ブチレンオキサイド、スチレンオキサイド等の１種又は２種以上を付加して得られるポリオール及びポリオキシテトラメチレンポリオール等が挙げられる。
【００２９】
有機ポリイソシアネートは前述の溶液型ウレタン（Ａ）のイソシアネート類が使用できるが好ましくは２，４−トリレンジイソシアネート、２，６−トリレンジイソシアネート、ジフェニルメタンジイソシアネート、一部をカルボジイミド化されたジフェニルメタンジイソシアネート、ポリメチレンポリフェニルポリイソシアネート等の芳香族ジイソシアネートの１種又は２種以上の混合物が挙げられる。
【００３０】
湿気硬化型ウレタン溶液接着剤の構成に用いられている溶剤はウレタン希釈或いは溶解に用いているトルエン、キシレン、酢酸エチル、メチルエチルケトン等の一般的な有機溶剤を用いることができる。
【００３１】
湿気硬化型ウレタン溶液接着剤の調製方法は、有機溶剤と有機ポリイソシアネートと水酸基含有化合物とをイソシアネート基過剰のもとで常法により調製されるもので、好ましくはイソシアネート基を２個以上有するウレタンプレポリマーで、遊離の有機イソシアネートを含有するウレタンプレポリマー溶液である。固形分は１０〜６０重量％、遊離のイソシアネート基含有率が固形分重量当たり１０〜２５％で２５℃における粘度が１０００ｃｐｓ以下の湿気硬化型ウレタン溶液である。
【００３２】
本発明の硬化性不飽和樹脂組成物(d)は、重合性不飽和単量体例えばスチレン、ビニルトルエン、メチルスチレン、パラメチルスチレン、クロルスチレン、ジクロルスチレン、ビニルナフタレン、エチルビニルエーテル、メチルビニール、ケトンメチルアクリレート、エチルアクリレート、メチルメタクリレート、アクリロニトリル、メタクリロニトリル、グリシジルメタアクリレート等のビニル化合物及びジアリルフタレート、ジアリルフマレート、ジアリルサクシネート、トリアリルシアヌレート等のアリル化合物、或いはの不飽和オリゴマー等と樹脂成分としての例えば不飽和ポリエステル樹脂、ビニルウレタン樹脂、ビニルエステルウレタン樹脂、アクリル系樹脂類、ポリ酢酸ビニル、酢酸ビニル系共重合体等からなるものである。
【００３３】
本発明でいうレドックス重合とは、ビニル重合において開始剤として用いる過酸化物の他に更に還元剤を存在させる重合法で酸化還元重合ともいう。還元剤には鉄やクロムイオン、亜硫酸塩、ヒドロキシルアミン、ヒドラジンなどの水溶性のものの他に−ＳＨ、−ＳＯ2Ｈ、−ＮＨＮＨ2、−ＣＯＣＨ（ＯＨ）等の基を含む有機金属化合物が用いられる。
【００３４】
硬化するには、有機過酸化物、例えばジアシルパーオキサイド系、パーオキシエステル系、ハイドロパーオキサイド系、ジアルキルパーオキサイド系、ケトンパーオキサイド系、パーオキシケタール系、アルキルパーエステル系、パーカーボネート系等の公知の物が使用され、還元剤（硬化促進剤）にはナフテン酸コバルト、オクテン酸コバルトなどの有機金属塩を単体或いは併用して硬化形成させることができる。
【００３５】
また、本発明の硬化性樹脂組成物層(d)には、ガラス繊維、炭素繊維、有機繊維、金属繊維等の繊維補強材をその組成中に好ましくは１０〜７０重量％含まれるよう積層使用することができる。
【００３６】
また、本発明により仕上げた防水被覆表面の上に公知一般のアクリルウレタン性塗料、或いはシルバーペイント等が保護塗料を塗布しても良い。又、防水表面を機能的にするためのノンスリップ加工、各種の保護材でカバーしてもよい。
【００３７】
本発明の施工方法で得られた複合防水構造体は、単なるベランダ、バルコニー、屋根防水から、防水機能を持つ駐車場、プレイグランド、緑化の為の屋上庭園等広い用途に適用できる。
【００３８】
以下実施例により本発明を説明するが、本発明はこれらの実施例に限定されるものではない。なお実施例中の部数は、重量基準のものである。
【００３９】
【実施例】
（実施例１）
サイズ６０×３００×３００ｍｍのコンクリート舗道版上にＪＩＳＡ６００８適合の厚さ２ｍｍのＰＶＣシート｛商品名：Ｄ．Ｐ．ルーフシート、大日本インキ化学工業（株）製｝をＤ．Ｐ．ルーフシート専用のエポキシ接着剤を用いて張り付けた。その上に溶液型ウレタン樹脂（Ａ）としてパンデックスＴ−５２６０Ｓ３５ＭＴ（ポリエーテルポリオールベース、樹脂分３５％、大日本インキ化学工業製）１００部に大日本インキ化学工業製のバーノックＤ−７５０（樹脂分７５％）１０部を架橋剤（Ｂ）として配合し、トルエンで等量希釈した溶液を接着剤としてｍ2当たり１５０ｇ塗布した。この溶液型ウレタン系接着剤が乾燥した後その上に湿気硬化型ウレタン溶液接着剤、商品名プライアデックＴ−１２０−３５（固形分  ３５％、固形分重量当たりの遊離ＮＣＯ％  １１．４％、２５℃粘度３５ｃｐｓ）をｍ2当たり１００ｇ塗布し、室温で約２時間乾燥させた。更にこの上に、硬化性不飽和樹脂組成物の、既に促進剤のナフテン酸コバルトを含有した商品名、ポリライトＦＲ−２００（大日本インキ化学工業製の防水材用不飽和ポリエステル樹脂、重合性単量体がスチレン）を使用し、ガラスマット＃４５０を通常方法で１プライ積層した。室温で１週間硬化養生後、建研式接着試験方法により剥離接着強度を測定した。
【００４０】
（実施例２）
実施例１の操作中で硬化性不飽和樹脂組成物のポリライト２００に代えて重合性単量体がメチルメタクリレートの商品名、デイオバーＨＴＰ−５０２（大日本インキ化学工業製のアクリル変性不飽和ポリエステル樹脂）を用いた以外は同様操作で試験体を調製し、同様な方法で剥離接着強度を測定した。
【００４１】
（比較例１）
実施例１の操作中で湿気硬化型ウレタン溶液接着剤、商品名プライアデックＴ−１２０−３５の塗布を省略した以外は同様操作で試験体を調製し、同様な方法で剥離接着強度を測定した。
【００４２】
（比較例２）
実施例２の操作中で湿気硬化型ウレタン溶液接着剤、商品名プライアデックＴ−１２０−３５の塗布を省略した以外は同様操作で試験体を調製し、同様な方法で剥離接着強度を測定した。
【００４３】
＜複合防水構造体の接着試験結果＞
建研式接着試験方法による剥離接着強度試験結果を表−１、と表−２に示した。
【００４４】
【表１】
0003855031.tif 000002
【００４５】
【表２】
0003855031.tif 000003
【００４６】
＜高温多湿下における接着性試験＞
２５℃室内に７日間放置養生された試験体を７０℃、湿度９５％の高温多湿条件の恒温恒湿槽に７日間入れた後、更に乾燥のために２５℃の室内に２４時間放置し常態接着性を試験した後、同様に建研式接着試験方法により剥離接着強度を測定した。
【００４７】
以上の実施例１、２に示すようにＰＶＣシートの上に溶液型ウレタン（Ａ）と架橋剤（Ｂ）を配合した接着剤を塗布した後、更に湿気硬化型ウレタン溶液接着剤を塗布して、更にその上に硬化性不飽和樹脂組成物を塗布形成させることにより常態の接着性が良好な上、高温多湿の条件を与えても比較例１、２、に比べて格段の接着強度を保持しており、実用に耐える防水層であることが確認された。
【００４８】
【発明の効果】
本発明は、ＰＶＣシート防水を施工した直後に溶液型ウレタン系接着剤を塗布し、更に湿気硬化型ウレタン溶液接着剤を塗布して、更にその上に硬化性不飽和樹脂組成物を塗布形成させる新設の複合防水構造体の場合のみならず、既存のＰＶＣシート間の継ぎ目が前述のようにシートの収縮で破壊して漏水を生じ防水層の欠陥を生じた場合特に有用で、既設のＰＶＣシートを撤去する事なく、その層上に溶液型ウレタン系接着剤を塗布し、更に湿気硬化型ウレタン溶液接着剤を塗布して、更にその上に硬化性不飽和樹脂組成物を塗布形成させて複合防水構造体の改修が行えるので、新設及び改修の両面に適応可能な複合防水構造体及び施工法を提供することができる。
【００４９】
本発明の改修に用いる防水工法は、既設のＰＶＣシートを撤去する事なく、そのシートの欠陥部分を簡単に公知の方法で修復してその上に硬化性不飽和樹脂組成物を塗布形成するため工期が短く、施工費用も経済的に抑えることができる。またコンクリートやモルタルの重量物も使用しないため構築物の軽量化が計れ、且つ仕上がりの防水面が塗膜防水材の特徴であるシームレスでカラフル、且つ堅固な防水層とすることが出来、機能、美観上も優れた防水層を構築できるものである。